(57)【要約】  成形性の良好な低誘電率の液晶性樹脂組成物を提供する。本発明に係る液晶性樹脂組成物は、（Ａ）液晶性樹脂と、（Ｂ）アスペクト比が１．１５以上である中空フィラーと、を含有する。（Ｂ）成分がガラスバルーンであることが好ましい。（Ａ）成分の含有量が６０質量％以上９５質量％以下であり、（Ｂ）成分の含有量が５質量％以上２０質量％以下であることが好ましい。本発明に係る液晶性樹脂組成物は、更に、（Ｃ）板状充填剤を含有することが好ましい。（Ｃ）成分がマイカであることが好ましい。（Ａ）成分の含有量が６０質量％以上９５質量％未満であり、（Ｂ）成分の含有量が５質量％以上２０質量％以下であり、（Ｃ）成分の含有量が０質量％超２０質量％以下であることが好ましい。
2017179474.tif 000002
【特許請求の範囲】
【請求項１】
（Ａ）液晶性樹脂と、（Ｂ）アスペクト比が１．１５以上である中空フィラーと、を含有する液晶性樹脂組成物。
【請求項２】
（Ｂ）成分がガラスバルーンである請求項１に記載の組成物。
【請求項３】
（Ａ）成分の含有量が６０質量％以上９５質量％以下であり、（Ｂ）成分の含有量が５質量％以上２０質量％以下である請求項１又は２に記載の組成物。
【請求項４】
更に、（Ｃ）板状充填剤を含有する請求項１又は２に記載の組成物。
【請求項５】
（Ｃ）成分がマイカである請求項４に記載の組成物。
【請求項６】
（Ａ）成分の含有量が６０質量％以上９５質量％未満であり、（Ｂ）成分の含有量が５質量％以上２０質量％以下であり、（Ｃ）成分の含有量が０質量％超２０質量％以下である請求項４又は５に記載の組成物。
【発明の詳細な説明】
【技術分野】
【０００１】
本発明は、液晶性樹脂組成物に関する。
【背景技術】
【０００２】
液晶性ポリエステル樹脂に代表される液晶性樹脂は、優れた機械的強度、耐熱性、耐薬品性、電気的性質等をバランス良く有し、優れた寸法安定性も有するため高機能エンジニアリングプラスチックとして広く利用されている。一方、近年、携帯電話；無線ＬＡＮ；ＧＰＳ、ＶＩＣＳ（登録商標）、ＥＴＣ等のＩＴＳ技術等の情報通信分野において著しい技術発達がなされている。これに応じて、マイクロ波、ミリ波等の高周波領域において適用できる高性能な高周波対応電子部品のニーズが強くなっている。このような電子部品を構成する材料は、個々の電子部品の設計に応じて、適切な誘電特性を有することが求められている。【０００３】
例えば、特許文献１には、融点３２０℃以上の全芳香族液晶ポリエステル９０〜４５重量％、アスペクト比が２以下の無機球状中空体１０〜４０重量％、アスペクト比が４以上の無機充填剤０〜１５重量％を配合した組成物を射出成形して得られる、比誘電率が３．０以下、誘電正接が０．０４以下の全芳香族液晶ポリエステル樹脂組成物成形体が、耐ハンダリフロー等の耐熱性を有し、誘電特性に優れ、マイクロ波、ミリ波等の高周波帯域で用いられる情報通信機器の送受信部品の固定あるいは保持部材に用いられる成形体が開示されている。
【先行技術文献】
【特許文献】
【０００４】
【特許文献１】特開２００４−２７０２１号公報
【発明の概要】
【発明が解決しようとする課題】
【０００５】
しかし、本発明者らの検討によれば、無機球状中空体等の中空フィラーを含有する従来の液晶性樹脂組成物は、溶融粘度が著しく高く、流動性が不良であることが判明した。ここで、液晶性樹脂組成物の溶融粘度の上昇は、当該液晶性樹脂組成物を構成する液晶性樹脂そのものの分子量の増加及び耐熱性の向上を意味するものではない。よって、液晶性樹脂組成物の溶融粘度の上昇に合わせて成形温度を高く設定することは、液晶性樹脂の分解を引き起こしてしまい、当該液晶性樹脂組成物の成形性を向上させる方法としては好ましくない。【０００６】
本発明は、上記課題を解決するためになされたものであり、その目的は、成形性の良好な低誘電率の液晶性樹脂組成物を提供することにある。
【課題を解決するための手段】
【０００７】
本発明者らは、上記課題を解決するために鋭意研究を重ねた。その結果、アスペクト比が１．１５以上である中空フィラーを用いることで、溶融粘度上昇及び流動性悪化が抑制され、成形性の良好な低誘電率の液晶性樹脂組成物が得られることを見出し、本発明を完成するに至った。より具体的には本発明は以下のものを提供する。【０００８】
（１）  （Ａ）液晶性樹脂と、（Ｂ）アスペクト比が１．１５以上である中空フィラーと、を含有する液晶性樹脂組成物。【０００９】
（２）  （Ｂ）成分がガラスバルーンである（１）に記載の組成物。【００１０】
（３）  （Ａ）成分の含有量が６０質量％以上９５質量％以下であり、（Ｂ）成分の含有量が５質量％以上２０質量％以下である（１）又は（２）に記載の組成物。【００１１】
（４）  更に、（Ｃ）板状充填剤を含有する（１）又は（２）に記載の組成物。【００１２】
（５）  （Ｃ）成分がマイカである（４）に記載の組成物。【００１３】
（６）  （Ａ）成分の含有量が６０質量％以上９５質量％未満であり、（Ｂ）成分の含有量が５質量％以上２０質量％以下であり、（Ｃ）成分の含有量が０質量％超２０質量％以下である（４）又は（５）に記載の組成物。
【発明の効果】
【００１４】
本発明によれば、成形性の良好な低誘電率の液晶性樹脂組成物を提供することができる。
【図面の簡単な説明】
【００１５】
【図１】図１（ａ）〜（ｃ）は、それぞれ、後述のガラスバルーン１〜３の個々の粒子について計算した比Ｌ／Ｓ（ここで、Ｌは、粒子投影面において最も長い部分の長さである最大長を示し、Ｓは、粒子投影面において最大長Ｌに対し垂直な方向で最も長い部分の長さである最大垂直長Ｓを示す。）の度数分布及び累積度数分布を示すヒストグラムである。
【図２】図２は、実施例及び比較例で用いた比誘電率測定用試験片の切り出し位置を示す上面図である。
【発明を実施するための形態】
【００１６】
以下、本発明の実施形態について説明する。なお、本発明は以下の実施形態に限定されない。
【００１７】
＜液晶性樹脂組成物＞
本発明に係る液晶性樹脂組成物は、（Ａ）液晶性樹脂と、（Ｂ）アスペクト比が１．１５以上である中空フィラーと、を含有する。
【００１８】
［（Ａ）液晶性樹脂］
本発明で使用する（Ａ）液晶性樹脂とは、光学異方性溶融相を形成し得る性質を有する溶融加工性ポリマーを指す。異方性溶融相の性質は、直交偏光子を利用した慣用の偏光検査法により確認することが出来る。より具体的には、異方性溶融相の確認は、Ｌｅｉｔｚ偏光顕微鏡を使用し、Ｌｅｉｔｚホットステージに載せた溶融試料を窒素雰囲気下で４０倍の倍率で観察することにより実施できる。本発明に適用できる液晶性ポリマーは直交偏光子の間で検査したときに、たとえ溶融静止状態であっても偏光は通常透過し、光学的に異方性を示す。
【００１９】
上記のような（Ａ）液晶性樹脂の種類としては特に限定されず、芳香族ポリエステル及び／又は芳香族ポリエステルアミドであることが好ましい。また、芳香族ポリエステル及び／又は芳香族ポリエステルアミドを同一分子鎖中に部分的に含むポリエステルもその範囲にある。（Ａ）液晶性樹脂としては、６０℃でペンタフルオロフェノールに濃度０．１質量％で溶解したときに、好ましくは少なくとも約２．０ｄｌ／ｇ、更に好ましくは２．０〜１０．０ｄｌ／ｇの対数粘度（Ｉ．Ｖ．）を有するものが好ましく使用される。
【００２０】
本発明に適用できる（Ａ）液晶性樹脂としての芳香族ポリエステル又は芳香族ポリエステルアミドは、特に好ましくは、芳香族ヒドロキシカルボン酸、芳香族ヒドロキシアミン、及び芳香族ジアミンからなる群より選ばれる少なくとも１種の化合物に由来する構成単位を構成成分として有する芳香族ポリエステル又は芳香族ポリエステルアミドである。
【００２１】
より具体的には、
（１）主として芳香族ヒドロキシカルボン酸及びその誘導体の１種又は２種以上に由来する構成単位からなるポリエステル；
（２）主として（ａ）芳香族ヒドロキシカルボン酸及びその誘導体の１種又は２種以上に由来する構成単位と、（ｂ）芳香族ジカルボン酸、脂環族ジカルボン酸、及びそれらの誘導体の１種又は２種以上に由来する構成単位と、（ｃ）芳香族ジオール、脂環族ジオール、脂肪族ジオール、及びそれらの誘導体の少なくとも１種又は２種以上に由来する構成単位、とからなるポリエステル；
（３）主として（ａ）芳香族ヒドロキシカルボン酸及びその誘導体の１種又は２種以上に由来する構成単位と、（ｂ）芳香族ヒドロキシアミン、芳香族ジアミン、及びそれらの誘導体の１種又は２種以上に由来する構成単位と、（ｃ）芳香族ジカルボン酸、脂環族ジカルボン酸、及びそれらの誘導体の１種又は２種以上に由来する構成単位、とからなるポリエステルアミド；
（４）主として（ａ）芳香族ヒドロキシカルボン酸及びその誘導体の１種又は２種以上に由来する構成単位と、（ｂ）芳香族ヒドロキシアミン、芳香族ジアミン、及びそれらの誘導体の１種又は２種以上に由来する構成単位と、（ｃ）芳香族ジカルボン酸、脂環族ジカルボン酸、及びそれらの誘導体の１種又は２種以上に由来する構成単位と、（ｄ）芳香族ジオール、脂環族ジオール、脂肪族ジオール、及びそれらの誘導体の少なくとも１種又は２種以上に由来する構成単位、とからなるポリエステルアミド等が挙げられる。更に上記の構成成分に必要に応じ分子量調整剤を併用してもよい。
【００２２】
本発明に適用できる（Ａ）液晶性樹脂を構成する具体的化合物の好ましい例としては、ｐ−ヒドロキシ安息香酸、６−ヒドロキシ−２−ナフトエ酸等の芳香族ヒドロキシカルボン酸、２，６−ジヒドロキシナフタレン、１，４−ジヒドロキシナフタレン、４，４’−ジヒドロキシビフェニル、ハイドロキノン、レゾルシン、下記一般式（Ｉ）で表される化合物、及び下記一般式（ＩＩ）で表される化合物等の芳香族ジオール；テレフタル酸、イソフタル酸、４，４’−ジフェニルジカルボン酸、２，６−ナフタレンジカルボン酸、及び下記一般式（ＩＩＩ）で表される化合物等の芳香族ジカルボン酸；ｐ−アミノフェノール、ｐ−フェニレンジアミン、４−アセトキシアミノフェノール等の芳香族アミン類が挙げられる。
【化１】
2017179474.tif 000003
（Ｘ：アルキレン（Ｃ１〜Ｃ４）、アルキリデン、−Ｏ−、−ＳＯ−、−ＳＯ２−、−Ｓ−、及び−ＣＯ−より選ばれる基である）
【化２】
2017179474.tif 000004
【化３】
2017179474.tif 000005
（Ｙ：−（ＣＨ２）ｎ−（ｎ＝１〜４）及び−Ｏ（ＣＨ２）ｎＯ−（ｎ＝１〜４）より選ばれる基である。）
【００２３】
本発明に用いられる（Ａ）液晶性樹脂の調製は、上記のモノマー化合物（又はモノマーの混合物）から直接重合法やエステル交換法を用いて公知の方法で行うことができ、通常は溶融重合法やスラリー重合法等が用いられる。エステル形成能を有する上記化合物類はそのままの形で重合に用いてもよく、また、重合の前段階で前駆体から該エステル形成能を有する誘導体に変性されたものでもよい。これらの重合に際しては種々の触媒の使用が可能であり、代表的なものとしては、ジアルキル錫酸化物、ジアリール錫酸化物、２酸化チタン、アルコキシチタンけい酸塩類、チタンアルコラート類、カルボン酸のアルカリ及びアルカリ土類金属塩類、ＢＦ３の如きルイス酸塩等があげられる。触媒の使用量は一般にはモノマーの全質量に対して約０．００１〜１質量％、特に約０．０１〜０．２質量％が好ましい。これらの重合方法により製造されたポリマーは更に必要があれば、減圧又は不活性ガス中で加熱する固相重合により分子量の増加を図ることができる。
【００２４】
上記のような方法で得られた（Ａ）液晶性樹脂の溶融粘度は特に限定されない。一般には成形温度での溶融粘度が剪断速度１０００ｓｅｃ−１で１０ＭＰａ以上６００ＭＰａ以下のものが使用可能である。しかし、それ自体あまり高粘度のものは流動性が非常に悪化するため好ましくない。なお、上記（Ａ）液晶性樹脂は２種以上の液晶性樹脂の混合物であってもよい。
【００２５】
（Ａ）成分の含有量は、本発明に係る液晶性樹脂組成物において、好ましくは６０質量％以上９５質量％以下、より好ましくは６４質量％以上９３質量％以下、更により好ましくは６９質量％以上９０質量％以下である。特に、本発明に係る液晶性樹脂組成物が（Ｃ）板状充填剤を含有する場合、（Ａ）成分の含有量は、本発明に係る液晶性樹脂組成物において、好ましくは６０質量％以上９５質量％未満、より好ましくは６４質量％以上９３質量％以下、更により好ましくは６９質量％以上９０質量％以下である。（Ａ）成分の含有量が６０質量％以上であると、組成物の溶融時の流動性が向上しやすい。（Ａ）成分の含有量が９５質量％以下又は９５質量％未満であると、（Ｂ）成分の含有量が十分となるため、得られる液晶性樹脂組成物は低誘電率となりやすい。
【００２６】
［（Ｂ）アスペクト比が１．１５以上である中空フィラー］
（Ｂ）中空フィラーは、一般にバルーンと呼ばれているものであり、中空球体の材料としては、例えば、アルミナ、シリカ、ガラス等の無機材料；尿素樹脂、フェノール樹脂、等の有機材料；が挙げられる。中でも、耐熱性や強度の観点からガラスが好ましい。即ち、中空フィラーとしては、ガラスバルーンが好適に用いられる。（Ｂ）成分は、単独で用いても、２種以上を併用してもよい。
【００２７】
（Ｂ）中空フィラーは、アスペクト比が１．１５以上であるため、アスペクト比が１．１５未満の中空フィラーと比較して、異方性がより大きい。よって、（Ｂ）中空フィラーを含有する組成物においては、液晶性樹脂の良好な流動性を発揮させている高い分子配向性が乱されにくいため、溶融粘度上昇及び流動性悪化が抑制されやすいと推測される。
【００２８】
（Ｂ）中空フィラーのアスペクト比は、溶融粘度上昇及び流動性悪化の抑制並びに成形性等の観点から、１．１５以上であり、好ましくは１．２０以上２．００以下であり、より好ましくは１．２２以上１．５０以下であり、更により好ましくは１．２５以上１．３０未満である。
【００２９】
本明細書において、アスペクト比としては、動的画像解析法／粒子状態分析計を用いて、粒子投影面において最も長い部分の長さである最大長Ｌと、粒子投影面において最大長Ｌに対し垂直な方向で最も長い部分の長さである最大垂直長Ｓとを３０００個の粒子について測定し、その測定を数回繰り返して、各粒子について計算された比Ｌ／Ｓの平均の値を採用する。
【００３０】
（Ｂ）成分の平均粒子径は、成形性の観点から、５μｍ以上であることが好ましく、より好ましくは１０μｍ以上であり、（Ｂ）成分の破壊抑制や成形性の観点から、好ましくは２００μｍ以下、より好ましくは１００μｍ以下、更により好ましくは５０μｍ以下である。なお、本明細書において、（Ｂ）成分の平均粒子径としては、レーザ回折／散乱式粒度分布測定法で測定した値（Ｄ５０）を採用する。
【００３１】
（Ｂ）成分の含有量は、本発明に係る液晶性樹脂組成物において、好ましくは５質量％以上２０質量％以下、より好ましくは７質量％以上１８質量％以下、更により好ましくは１０質量％以上１５質量％以下である。（Ｂ）成分の含有量が５質量％以上であると、得られる液晶性樹脂組成物は低誘電率となりやすい。（Ｂ）成分の含有量が２０質量％以下であると、組成物の溶融時の流動性が向上しやすい。
【００３２】
［（Ｃ）板状充填剤］
本発明に係る液晶性樹脂組成物は、任意に（Ｃ）板状充填剤を含有してもよい。（Ｃ）板状充填剤は、液晶性樹脂組成物の成形品において、反り抑制充填剤として作用する。（Ｃ）成分は、単独で用いても、２種以上を併用してもよい。
【００３３】
本発明者らの検討によれば、中空フィラーを含有する従来の液晶性樹脂組成物は、反りの大きい成形品を与えること、及び、反りを小さくするために、板状充填剤等の反り抑制充填剤を更に上記従来の液晶性樹脂組成物に添加すると、まずます流動性が悪化してしまうことが判明した。しかし、本発明に係る液晶性樹脂組成物では、（Ｂ）アスペクト比が１．１５以上である中空フィラーを用いることにより、（Ｃ）板状充填剤を添加した場合であっても、良好な流動性を確保したまま、成形体の反りを小さくすることができ、寸法安定性に優れる。
【００３４】
（Ｃ）板状充填剤は、平均粒子径が１５〜５０μｍであることが好ましい。上記平均粒子径が１５μｍ以上であると、必要な機械強度が確保されやすく、成形体の反り抑制効果が高くなりやすい。上記平均粒子径が５０μｍ以下であると、組成物の溶融時の流動性が向上しやすい。好ましい上記平均粒子径は２０〜３０μｍである。なお、本明細書において、（Ｃ）成分の平均粒子径としては、レーザ回折／散乱式粒度分布測定法で測定した値（ＭＶ）を採用する。
【００３５】
（Ｃ）板状充填剤としては、特に限定されず、例えば、マイカ、タルク、ガラスフレーク、黒鉛、各種の金属箔（例えば、アルミ箔、鉄箔、銅箔）等が挙げられる。本発明においては（Ｃ）成分として、マイカを使用することが好ましい。
【００３６】
（Ｃ）成分の含有量は、本発明に係る液晶性樹脂組成物において、好ましくは０質量％超２０質量％以下であり、より好ましくは５質量％以上１８質量％以下、更により好ましくは１０質量％以上１６質量％以下である。（Ｃ）成分の含有量が０質量％超であると、必要な機械強度が確保されやすく、成形体の反り抑制効果が高くなりやすい。（Ｃ）成分の含有量が２０質量％以下であると、組成物の溶融時の流動性が向上しやすい。
【００３７】
［その他の成分］
本発明に係る液晶性樹脂組成物には、本発明の効果を害さない範囲で、その他の重合体、その他の充填剤、一般に合成樹脂に添加される公知の物質、即ち、酸化防止剤や紫外線吸収剤等の安定剤、帯電防止剤、難燃剤、染料や顔料等の着色剤、潤滑剤、離型剤、結晶化促進剤、結晶核剤等も要求性能に応じ適宜添加することができる。
【００３８】
その他の重合体としては、例えば、エポキシ基含有共重合体が挙げられる。その他の充填剤とは、（Ｂ）中空フィラー及び（Ｃ）板状充填剤以外の充填剤をいい、例えば、ガラス繊維等の繊維状充填剤；シリカ等の粒状充填剤；カーボンブラックが挙げられる。
【００３９】
［液晶性樹脂組成物の調製］
本発明に係る液晶性樹脂組成物の調製は特に限定されない。例えば、（Ａ）成分、（Ｂ）成分、任意に（Ｃ）成分、及び任意にその他の成分を配合して、これらを１軸又は２軸押出機を用いて溶融混練処理することで、液晶性樹脂組成物の調製が行われる。
【００４０】
［液晶性樹脂組成物］
【００４１】
上記のようにして得られた本発明に係る液晶性樹脂組成物は、溶融粘度が好ましくは４５Ｐａ・ｓｅｃ未満、より好ましくは４２Ｐａ・ｓｅｃ以下、更により好ましくは４０Ｐａ・ｓｅｃ以下である。溶融時の流動性が高く、成形性に優れる点は、本発明に係る液晶性樹脂組成物の特徴の一つである。本明細書において、溶融粘度としては、液晶性樹脂の融点よりも１０〜３０℃高いシリンダー温度、せん断速度１０００ｓｅｃ−１の条件で、ＩＳＯ  １１４４３に準拠した測定方法で得られた値を採用する。
【００４２】
本発明に係る液晶性樹脂組成物は、比誘電率が好ましくは３．２以下、より好ましくは３．１以下、更により好ましくは３．０以下である。低誘電率である点も、本発明に係る液晶性樹脂組成物の特徴の一つである。
【実施例】
【００４３】
以下に実施例を挙げて、本発明を更に詳しく説明するが、本発明はこれら実施例のみに限定されるものではない。【００４４】
＜液晶性樹脂＞
・液晶性ポリエステルアミド樹脂（ＬＣＰ１）
重合容器に下記の原料を仕込んだ後、反応系の温度を１４０℃に上げ、１４０℃で１時間反応させた。その後、更に３４０℃まで４．５時間かけて昇温し、そこから１５分かけて１０Ｔｏｒｒ（即ち１３３０Ｐａ）まで減圧にして、酢酸、過剰の無水酢酸、及びその他の低沸分を留出させながら溶融重合を行った。撹拌トルクが所定の値に達した後、窒素を導入して減圧状態から常圧を経て加圧状態にして、重合容器の下部からポリマーを排出し、ストランドをペレタイズしてペレットを得た。得られたペレットについて、窒素気流下、３００℃で２時間の熱処理を行って、目的のポリマーを得た。得られたポリマーの融点は３３４℃、３５０℃における溶融粘度は１９．０Ｐａ・ｓであった。なお、上記ポリマーの溶融粘度は、後述する溶融粘度の測定方法と同様にして測定した。
（Ｉ）４−ヒドロキシ安息香酸（ＨＢＡ）；１８８．４ｇ（６０モル％）
（ＩＩ）２−ヒドロキシ−６−ナフトエ酸（ＨＮＡ）；２１．４ｇ（５モル％）
（ＩＩＩ）テレフタル酸（ＴＡ）；６６．８ｇ（１７．７モル％）
（ＩＶ）４，４’−ジヒドロキシビフェニル（ＢＰ）；５２．２ｇ（１２．３モル％）
（Ｖ）４−アセトキシアミノフェノール（ＡＰＡＰ）；１７．２ｇ（５モル％）
金属触媒（酢酸カリウム触媒）；１５ｍｇ
アシル化剤（無水酢酸）；２２６．２ｇ【００４５】
・液晶性ポリエステル樹脂（ＬＣＰ２）
重合容器に下記の原料を仕込んだ後、反応系の温度を１４０℃に上げ、１４０℃で１時間反応させた。その後、更に３６０℃まで５．５時間かけて昇温し、そこから３０分かけて５Ｔｏｒｒ（即ち６６７Ｐａ）まで減圧にして、酢酸、過剰の無水酢酸、及びその他の低沸分を留出させながら溶融重合を行った。撹拌トルクが所定の値に達した後、窒素を導入して減圧状態から常圧を経て加圧状態にして、重合容器の下部からポリマーを排出し、ストランドをペレタイズしてペレットを得た。得られたペレットについて、窒素気流下、３００℃で８時間の熱処理を行って、目的のポリマーを得た。得られたポリマーの融点は３５２℃、３８０℃における溶融粘度は２７．０Ｐａ・ｓであった。なお、上記ポリマーの溶融粘度は、後述する溶融粘度の測定方法と同様にして測定した。
（Ｉ）２−ヒドロキシ−６−ナフトエ酸（ＨＮＡ）；１６６ｇ（４８モル％）
（ＩＩ）テレフタル酸（ＴＡ）；７６ｇ（２５モル％）
（ＩＩＩ）４，４’−ジヒドロキシビフェニル（ＢＰ）；８６ｇ（２５モル％）
（ＩＶ）４−ヒドロキシ安息香酸（ＨＢＡ）；５ｇ（２モル％）
金属触媒（酢酸カリウム触媒）；２２．５ｍｇ
アシル化剤（無水酢酸）；１９１ｇ【００４６】
＜液晶性樹脂以外の材料＞
・ガラスバルーン１：Ｙ１２０００（（株）セイシン企業製、アスペクト比（平均）１．２６４、平均粒子径（Ｄ５０）３５μｍ）
・ガラスバルーン２：Ｓ６０ＨＳ（住友３Ｍ（株）製、アスペクト比（平均）１．０９１、平均粒子径（Ｄ５０）２４μｍ）
・ガラスバルーン３：ｉｍ３０Ｋ（住友３Ｍ（株）製、アスペクト比（平均）１．０７２、平均粒子径（Ｄ５０）１８μｍ）
・板状充填剤：ＡＢ−２５Ｓ（（株）ヤマグチマイカ製、マイカ、平均粒子径（ＭＶ）２４μｍ）
・繊維状充填剤：ＥＣＳ０３Ｔ−７８６Ｈ（日本電気硝子(株)製、ガラス繊維、繊維径１０μｍ、長さ３ｍｍのチョプドストランド）【００４７】
＜液晶性樹脂組成物の製造＞
上記成分を、表１に示す割合で二軸押出機（（株）日本製鋼所製ＴＥＸ３０α型）を用いて、下記のシリンダー温度で溶融混練し、液晶性樹脂組成物ペレットを得た。
〔製造条件〕
シリンダー温度：
３５０℃：液晶性ポリエステルアミド樹脂（ＬＣＰ１）を含有する液晶性樹脂組成物の場合
３７０℃：液晶性ポリエステル樹脂（ＬＣＰ２）を含有する液晶性樹脂組成物の場合【００４８】
＜ガラスバルーンのアスペクト比測定＞
３０００個のガラスバルーン粒子について、セイシン企業製の動的画像解析法／粒子状態分析計「ＰＩＴＡ−３」を用いて、当該分析計に装備されている倍率４倍の光学レンズを用いて測定した粒子投影面において最も長い部分の長さである最大長Ｌと、粒子投影面において最大長Ｌに対し垂直な方向で最も長い部分の長さである最大垂直長Ｓとを測定した。この測定を数回繰り返して、各粒子について計算された比Ｌ／Ｓの度数分布をヒストグラムに示し、比Ｌ／Ｓの平均の値を算出して、ガラスバルーンのアスペクト比として採用した。測定にあたり、適量の界面活性剤を含む希釈用水溶液にてガラスバルーンを希釈して、ガラスバルーンの濃度を３．３ｍｇ／ｍＬに調整し、超音波洗浄にて上記水溶液中にガラスバルーンを分散させてガラスバルーン分散液を得、このガラスバルーン分散液を測定試料として用いた。なお、図１（ａ）〜（ｃ）は、それぞれ、上記ガラスバルーン１〜３の個々の粒子について計算した比Ｌ／Ｓの度数分布及び累積度数分布を示すヒストグラムである。【００４９】
＜溶融粘度＞
実施例及び比較例の液晶性樹脂組成物の溶融粘度を、上記ペレットを用いて測定した。具体的には、キャピラリー式レオメーター（（株）東洋精機製作所製、キャピログラフ１Ｄ：ピストン径１０ｍｍ）により、液晶性樹脂の融点よりも１０〜３０℃高い温度で、せん断速度１０００ｓｅｃ−１の条件での見かけの溶融粘度をＩＳＯ  １１４４３に準拠して測定した。測定には、内径１ｍｍ、長さ２０ｍｍのオリフィスを用いた。なお、具体的な測定温度は、液晶性ポリエステルアミド樹脂（ＬＣＰ１）を含有する液晶性樹脂組成物については３５０℃、液晶性ポリエステル樹脂（ＬＣＰ２）を含有する液晶性樹脂組成物については３８０℃であった。結果を表１に示す。【００５０】
＜平面度＞
実施例及び比較例のペレットを、成形機（住友重機械工業（株）製  「ＳＥ−１００ＤＵ」）を用いて、以下の成形条件で成形し、８０ｍｍ×８０ｍｍ×１ｍｍの平板状試験片を５枚作製した。１枚目の平板状試験片を水平面に静置し、（株）ミツトヨ製のＣＮＣ画像測定機（型式：ＱＶＢＨＵ４０４−ＰＲＯ１Ｆ）を用いて、上記平板状試験片上の９箇所において、上記水平面からの高さを測定し、得られた測定値から平均の高さを算出した。高さを測定した位置は、平板状試験片の主平面上に、この主平面の各辺からの距離が３ｍｍとなるように、一辺が７４ｍｍの正方形を置いたときに、この正方形の各頂点、この正方形の各辺の中点、及びこの正方形の２本の対角線の交点に該当する位置である。上記水平面からの高さが上記平均の高さと同一であり、上記水平面と平行な面を基準面とした。上記９箇所で測定された高さの中から、基準面からの最大高さと最小高さとを選択し、両者の差を算出した。同様にして、他の４枚の平板状試験片についても上記の差を算出し、得られた５個の値を平均して、平面度の値とした。結果を表１に示す。
〔成形条件〕
シリンダー温度：
３５０℃：液晶性ポリエステルアミド樹脂（ＬＣＰ１）を含有する液晶性樹脂組成物の場合
３７０℃：液晶性ポリエステル樹脂（ＬＣＰ２）を含有する液晶性樹脂組成物の場合
金型温度：  ８０℃
射出速度：  ３３ｍｍ／ｓｅｃ
保圧：  ６０ＭＰａ【００５１】
＜比誘電率＞
実施例及び比較例のペレットを、成形機（住友重機械工業（株）製  「ＳＥ−１００ＤＵ」）を用いて、以下の成形条件で成形し、８０ｍｍ×８０ｍｍ×１ｍｍの平板状試験片を作製した。図２に示す通り、平板状試験片の中央から流動直角方向に８０ｍｍ×１ｍｍ×１ｍｍの試験片を切り出し、これを比誘電率測定用試験片とした。この試験片について、（株）関東電子応用開発製の以下の構成の空洞共振器摂動法複素誘電率評価装置を用いて、１ＧＨｚでの比誘電率を測定した。
スカラーネットワークアナライザー：アジレントテクノロジー８７５７Ｄ
周波数シンセサイザー：アジレントテクノロジー  ８３６５０ＬスイープＣＷジェネレータ
固定減衰器：アジレントテクノロジー８５０２５Ｄディテクター
空洞共振器：関東電子応用開発ＣＰ４３１
測定プログラム：関東電子応用開発ＣＰＭＡ−Ｓ２／Ｖ２
〔成形条件〕
シリンダー温度：
３５０℃：液晶性ポリエステルアミド樹脂（ＬＣＰ１）を含有する液晶性樹脂組成物の場合
３７０℃：液晶性ポリエステル樹脂（ＬＣＰ２）を含有する液晶性樹脂組成物の場合
金型温度：  ８０℃
射出速度：  ３３ｍｍ／ｓｅｃ
保圧：  ６０ＭＰａ【００５２】
【表１】
2017179474.tif 000006
【００５３】
表１に記載の結果から明らかなように、実施例の液晶性樹脂組成物は、成形性が良好であり、低誘電率であった。また、実施例の液晶性樹脂組成物は、マイカを添加しても、良好な成形性を維持した。
【図１】
2017179474.tif 000007
【図２】
2017179474.tif 000008
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
（Ａ）液晶性樹脂と、（Ｂ）アスペクト比が１．１５以上である中空フィラーと、を含有し、（Ｂ）成分がガラスバルーンである液晶性樹脂組成物。
【請求項２】
（Ａ）成分の含有量が６０質量％以上９５質量％以下であり、（Ｂ）成分の含有量が５質量％以上２０質量％以下である請求項１に記載の組成物。
【請求項３】
更に、（Ｃ）板状充填剤を含有する請求項１に記載の組成物。
【請求項４】
（Ｃ）成分がマイカである請求項３に記載の組成物。
【請求項５】
（Ａ）成分の含有量が６０質量％以上９５質量％未満であり、（Ｂ）成分の含有量が５質量％以上２０質量％以下であり、（Ｃ）成分の含有量が０質量％超２０質量％以下である請求項３又は４に記載の組成物。
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
（Ａ）液晶性樹脂と、（Ｂ）アスペクト比が１．１５以上である中空フィラーと、を含有し、（Ｂ）成分がガラスバルーンである液晶性樹脂組成物であって、
前記アスペクト比は、動的画像解析法／粒子状態分析計を用いて、粒子投影面において最も長い部分の長さである最大長Ｌと、粒子投影面において最大長Ｌに対し垂直な方向で最も長い部分の長さである最大垂直長Ｓとを３０００個の粒子について測定し、その測定を数回繰り返して、各粒子について計算された比Ｌ／Ｓの相加平均の値である液晶性樹脂組成物。
【請求項２】
（Ａ）成分の含有量が６０質量％以上９５質量％以下であり、（Ｂ）成分の含有量が５質量％以上２０質量％以下である請求項１に記載の組成物。
【請求項３】
更に、（Ｃ）板状充填剤を含有する請求項１に記載の組成物。
【請求項４】
（Ｃ）成分がマイカである請求項３に記載の組成物。
【請求項５】
（Ａ）成分の含有量が６０質量％以上９５質量％未満であり、（Ｂ）成分の含有量が５質量％以上２０質量％以下であり、（Ｃ）成分の含有量が０質量％超２０質量％以下である請求項３又は４に記載の組成物。
【国際調査報告】
2017179474.tif 000009
2017179474.tif 000010
2017179474.tif 000011
2017179474.tif 000012